(57)【要約】【課題】 軽量でかつ防風及び防水性を有すると共に、その柔軟性による優れた作業性と、特に冬季の夜間において、トンネル内をより高い温度に保つ保温性に優れた農業用被覆シートを提供すること。【解決手段】 水流絡合不織布とフィルムとの積層シートからなり、目付が４５ 〜１４５ ｇ／ｍ２、保温率が１５％以上であることを特徴とする農業用被覆シート。【選択図】 図１
2008167711.tif 000002
【特許請求の範囲】
【請求項１】
水流絡合不織布とフィルムとの積層シートからなり、目付が４５〜１４５ ｇ／ｍ２、保温率が１５％以上であることを特徴とする農業用被覆シート。
【請求項２】
熱融着性繊維を３０重量％以下含有している水流絡合不織布である請求項１記載の農業用被覆シート。
【請求項３】
水流絡合不織布が、パラレルウエブまたはセミランダムウエブに対して水流絡合を施して得られる不織布である請求項１または２に記載の農業用被覆シート。
【請求項４】
水流絡合不織布とポリエステルフィルムとをポリエチレン系接着層を介して貼り合わせたことを特徴とする請求項１〜３のいずれかに記載の農業用被覆シート。
【請求項５】
ＪＩＳ Ｌ１０９６ Ａ法に基づいて測定したときのシートの幅方向の剛軟性が９０mm以下である請求項１〜４のいずれかに記載の農業用被覆シート。
【請求項６】
ハウス栽培またはトンネル栽培に用いられる請求項１〜５のいずれかに記載の農業用被覆シート。
【請求項７】
請求項１記載の農業用被覆シートを用いて野菜・果樹を栽培する方法。
【発明の詳細な説明】
【技術分野】
【０００１】
本発明は、ハウス栽培やトンネル栽培用の被覆シートとして有用な農業用被覆シートに関し、さらに詳しくは、軽量でかつ防風及び防水性を有すると共に、その柔軟性による優れた作業性と、特に冬季の夜間において、トンネル内をより高い温度に保つ保温性に優れた農業用被覆シートに関する。
【背景技術】
【０００２】
従来より、野菜等の農作物を効率良く栽培するための栽培法としてハウス栽培やトンネル栽培が盛んに行なわれている。これは秋から春にかけての気温低下を保温により補うことを目的として使用されており、昼間に地面や植物が吸収した熱をできるだけハウスやトンネルの内部に保ち地温の低下を防ぐことでより高い栽培効率を得ることを目的としている。
このためのハウスやトンネルの被覆シートとしてポリ塩化ビニルフィルムやポリオレフィンフィルム等が汎用されているが、フィルム単体では、特に厳寒期に保温性が十分ではなく、別途保温用のシートをさらに被覆（重ねがけ）する必要が生じる。この場合、取り扱うシートが2枚以上になることで展張作業が困難になるという問題がある。
【０００３】
また、シートをトンネルに重ねて被覆するトンネル栽培方法は、特に厳寒期の葉物野菜の栽培で盛んに行われている。この栽培方法は、平畝を作製した周囲に支柱を立て、野菜苗を定植した後に、ポリ塩化ビニルフィルムやポリオレフィンフィルム等で覆いトンネルを作製する。該フィルムは朝方のトンネル内の著しい温度低下を緩和する為に、日没前にトンネル上に覆い被せ、日中は光と熱を野菜に与える為にトンネル上から剥す様にして用いられる。このように、汎用のフィルムを用いた栽培法では、定常的に被覆・閉塞作業を繰り返し行わなければならず、多大な労力がかかるという問題がある。
【０００４】
これらの問題を解決するため、厚さ０．０５〜２ｍｍの透光性不織布シートと厚さ０．０３〜０．２ｍｍの合成樹脂製フィルムとの積層体からなる被覆シートが提案されている（特許文献１参照）。
しかしながら、保温性を高めるために幾つかの工夫を加えているが、その保温性が明確でないばかりか保温性を確保するための手法が、極めて不明確である。
【０００５】
また、熱融着性繊維を含む不織布とポリエチレン等の多孔性フィルムとの積層体からなる農業用保温材が提案されている（特許文献２参照）。
しかしながら、該不織布は熱融性繊維の含有量が高いため柔軟性が低く、トンネル栽培、ハウス栽培のような採光，換気を目的とした開放，閉塞作業が容易に行えないといった作業性に問題がある。
【０００６】
また、非透水性で透光性のポリエチレンテレフタレート等の合成樹脂フィルム上に長繊維フィラメントが高密度に接合された不織布を所定間隔をおいて設けた積層体からなるグリーンハウス用シートが提案されている（特許文献３参照）。
しかしながら、該不織布が長繊維からなる不織布であるため不織布中の空気層の形成が困難であり、満足する保温性が得られていない。
【０００７】
特に近年の農家では農業従事者の高齢化に伴い、シートの重量が増加すると作業負荷が増加するため好ましくない。また、シートの柔軟性がないと組み立てたハウスやトンネルの骨材との隙間から外気が侵入しやすくなり、目的とする保温性が十分に得られないといった問題もある。
【特許文献１】実開昭５７−１９０３７号公報
【特許文献２】特開平０９−３００５１１号公報
【特許文献３】特開平１０−２４８４０６号公報
【発明の開示】
【発明が解決しようとする課題】
【０００８】
本発明は、前記従来の問題点を解決し、軽量でかつ柔軟性に優れ、保温性、作業性にも優れた農業用被覆シートを提供することにある。
【課題を解決するための手段】
【０００９】
本発明者らは前記課題を解決するべく鋭意検討した結果、本発明に到達したものである。すなわち、本発明の保温性、作業性に優れた農業用被覆シートは次の構成からなるものである。
【００１０】
（１）水流絡合不織布とフィルムとの積層シートからなり、目付が４５ 〜１４５ ｇ／ｍ２、保温率が１５％以上であることを特徴とする農業用被覆シート。
【００１１】
（２）熱融着性繊維を３０重量％以下含有している水流絡合不織布である前記（１）の農業用被覆シート。
【００１２】
（３）水流絡合不織布が、パラレルウエブまたはセミランダムウエブに対して水流絡合を施して得られる不織布である前記（１）または（２）に記載の農業用被覆シート。
【００１３】
（４）水流絡合不織布とポリエステルフィルムとをポリエチレン系接着層を介して貼り合わせたことを特徴とする前記（１）〜（３）のいずれかに記載の農業用被覆シート。
【００１４】
（５）ＪＩＳ Ｌ１０９６ Ａ法に基づいて測定したときのシートの幅方向の剛軟性が９０mm以下である前記（１）〜（４）のいずれかに記載の農業用被覆シート。
【００１５】
（６）ハウス栽培またはトンネル栽培に用いられる前記（１）〜（５）のいずれかに記載の農業用被覆シート。
【００１６】
（７）前記（１）記載の農業用被覆シートを用いて野菜・果樹を栽培する方法。
【発明の効果】
【００１７】
本発明によれば、保温性に優れ、軽量でかつ柔軟性を有する事により作業性にも優れた農業用被覆シートを提供できる。また該農業用被覆シートをハウス栽培、トンネル栽培に使用することで、高品質な農作物を栽培することが可能となる。
【発明を実施するための最良の形態】
【００１８】
本発明の農業用被覆シートは、特定の水流絡合不織布とポリエステルフィルムとの積層体で構成される。
【００１９】
本発明における水流絡合不織布を構成する繊維の種類は特に制限されず、天然繊維、再生繊維、半合成繊維、合成繊維などが利用できる。代表的な繊維としては、天然繊維（例えば、綿、麻、羊毛、パルプ、絹など）、再生繊維（例えば、レーヨン繊維、ポリノジック繊維、キュプラ繊維）や半合成繊維（例えば、アセテート繊維など）、合成繊維（例えば、ポリエチレン、ポリプロピレンなどのポリオレフィン系樹脂繊維、アクリル系繊維、ポリ塩化ビニル系繊維、ポリ塩化ビニリデン系繊維、ポリビニルアルコール系繊維又はビニロン繊維、ポリアルキレンテレフタレート、ポリアルキレンナフタレート、全芳香族ポリエステルなどのポリエステル系繊維、脂肪族、脂環族又は芳香族ポリアミドなどのポリアミド系繊維、ポリウレタン系繊維など）、などが挙げられる。これらの繊維は二種以上組み合わせて使用してもよい。また、複数の樹脂で構成された複合繊維は、二層構造（例えば、鞘芯構造、並列構造などの二層構造）に限らず、多層構造（例えば、並列構造、木目構造、放射構造、中空放射構造、多芯構造、多重芯構造、モザイク構造、多島海構造、星雲構造などの多層構造）であってもよい。
【００２０】
また水流絡合不織布を構成する繊維の断面形状についても特に制限されず、例えば、円形断面、異形断面、多角形断面、多葉形断面、中空状断面などであってもよい。また、繊維の単繊維繊度も特に制限されないが、不織布の保温性、強度確保などの観点から、０．５〜１０ｄｔｅｘが好ましく、より好ましくは１〜８ｄｔｅｘ、さらに好ましくは１．５〜６ｄｔｅｘである。さらに、製造作業性、不織布の機械的特性などの点から、繊維の平均繊維長は、２０〜８０ｍｍの範囲にあることが好ましい。より好ましくは３０〜７０ｍｍであり、さらに好ましくは３５〜６０ｍｍである。このような短繊維を用いることにより、水流交絡処理による繊維の移動性や交絡度を高めつつ、不織布の強力や伸度などの機械的特性を改善することができる。
【００２１】
特に好ましい不織布としては、一般的な円形断面を有するポリエチレンテレフタレートなどのポリエステル繊維を主体とし、必要に応じて熱融着性繊維を混合した繊維からなるウエブを水流絡合したものである。ポリエステル繊維と熱融着性繊維の比率は重量比で、７０／３０〜１００／０が好ましく、さらに好ましくは８０／２０〜９５／５である。ポリエステル繊維の比率が７０重量％未満であると本用途に必要な柔軟性を得にくくなる為好ましくない。
【００２２】
また、ここで用いられる熱融着性繊維としては、高融点成分と低融点成分で形成されるものであり、高低融点成分は低融点成分の融点より３０℃以上高い融点のものであることが好ましい。該繊維の形態としては高融点成分と低融点成分とがサイドバイサイド型に貼り合わされた複合繊維によるもの、高融点成分と低融点成分が芯鞘型に貼り合わされた複合繊維によるものなど、どのような形態でもよい。これらの中でも高融点成分を芯成分とし、低融点成分を鞘成分とする芯鞘型複合繊維であることが好ましい。該複合繊維の断面形状は特に制限はなく、丸型芯鞘、偏芯型芯鞘、異形断面型芯鞘など、どのような形態でもよい。鞘部となる低融点成分が少なくとも芯成分の周囲を４０％以上、特に６０％以上覆うものが好ましい。また、芯成分と鞘成分の比率は重量比で８０／２０〜２０／８０が好ましく、７０／３０〜３０／７０であることがより好ましい。
【００２３】
芯鞘型複合繊維横断面の具体例としては、例えば芯成分／鞘成分がポリプロピレン／ポリエチレン、ポリアミド／ポリエチレン、ポリエステル／ポリエチレン、ポリエステル／ポリプロピレン、ポリエステル／ポリアミドである組み合わせが好適である。なかでも安価で、不織布に一般的に用いられるポリエチレンテレフタレート／ポリエチレンの組み合わせが好ましい。
【００２４】
本発明における水流絡合不織布の製造方法としては、公知の方法を用いることができる。例えば、上記の短繊維／熱融着性繊維＝７０／３０〜１００／０（重量比）の割合で混綿し、例えばカード機によるカーディングにて開繊して不織布ウエブを作成する。かかる不織布ウエブは構成繊維の配合割合によりカード機の進行方向に配列されたパラレルウエブ、パラレルウエブがクロスレイドされたクロスウエブ、ランダムに配列したランダムウエブ、あるいは両者の中程度に配列したセミランダムウェブのいずれであってもよいが、ランダムウエブやクロスウエブはヨコ方向の繊維の絡みが発生し、トンネルへ展張した際に沿い性が悪くなる場合があるので、本発明においてはパラレルウエブ、セミランダムウエブを用いることが好ましい。
【００２５】
次いで得られた不織布ウエブに水流絡合処理を行う。水流絡合処理は、例えば径が０．０５から０．２０ｍｍ、間隔０．３０〜１．５０ｍｍの噴射孔を１〜２列に配列したノズルプレートから高圧で柱状に噴射される水流を多孔性支持部材上に載置した不織布ウエブに衝突させるものであり、不織布ウエブの構成繊維相互を緻密に三次元交絡せしめ一体化させるものである。
【００２６】
不織布ウエブに三次元交絡を施すに際しては、移動する多孔性支持部材上に不織布ウエブを載置して、水圧１０〜１５０ｋｇ／ｃｍ2、特に２０〜１２０ｋｇ／ｃｍ2の水流で１回または複数回処理する方法が好適に挙げられる。噴射孔は不織布ウエブの進行方向と直交する方向に列状に配列し、この噴射孔が配列されたノズルプレートを多孔性支持部材上に載置された不織布ウエブの進行方向に対し直角をなす方向に噴射孔間隔と同一間隔で振幅させて水流を不織布ウエブに均一に衝突させるのが好ましい。不織布ウエブを載置する多孔性支持部材は、例えば金網などのメッシュスクリーンや有孔板など、水流が不織布ウエブを貫通することができるものであればとくに制限されない。噴射孔と不織布ウエブとの距離は１〜１０ｃｍであることが好ましい。この範囲外の場合には不織布の地合いが乱れやすくなったり、三次元交絡が不十分だったりする。
【００２７】
水流絡合処理を施した後は乾燥処理を施す。まず、該処理後の不織布ウエブから過剰水分を除去するのが好ましく、過剰水分の除去は公知の方法を用いることができる。例えばマングロールなどの絞り装置を用いて過剰水分をある程度除去し、続いてサクションバンド方式の熱風循環式乾燥機などの乾燥装置を用いて残りの水分を除去する。
【００２８】
このようして得られた不織布の目付けは１５〜１００ｇ／ｍ２の範囲であることが好ましい。より好ましくは３０〜９０ｇ／ｍ２の範囲である。目付けが１５ｇ／ｍ２未満であると、水流絡合不織布自体の製造が難しくなる上に、農業用被覆シートとして保温に必要な空気層の形成が難しくなる。逆に目付けが１００ｇ／ｍ２を超えると、水流絡合不織布自体の製造が難しくなる上に該被覆シートの重量が重くなり運搬作業が困難になる。また、該被覆シートが嵩高くなり、開放時の折畳み作業において取扱いが難しくなる。
【００２９】
また本発明におけるフィルムは、主に外気，雨等の遮断の役割を担うものである。このため,フィルムの厚さは薄いほうが作業性および経済的に有利である。積層が可能であればよく、５〜５０μｍの範囲、特に１０〜２０μｍの範囲が好ましい。厚さが５μｍ未満では充分な遮水性や寒気の遮断性が得られにくく、逆に５０μｍを超えると不経済である上、トンネルへの沿い性、作業性が悪くなる。
【００３０】
またフィルムの材料はポリエチレン、ポリプロピレンなどのポリオレフィン、ポリエチレンテレフタレートなどのポリエステルがあるが、トンネル栽培、ハウス栽培使用時における保温性確保や作業性等の観点からポリエチレンテレフタレートなどのポリエステルフィルムが好ましい。 該ポリエステルフィルムを水流絡合不織布に積層することで、該不織布の有する保温性をより向上させることが可能となる。また、該ポリエステルフィルムを使用することで被覆シートとした際に、トンネルへの沿い性が良く、作業性も良好となる。
【００３１】
該フィルムは、従来公知のＴダイ法、インフレーション法などにより製造することができ、無延伸フィルムまたは一軸あるいは二軸に延伸された延伸フィルムを用いることができるが、二軸延伸フィルムを用いることが好ましい。
【００３２】
水流絡合不織布とフィルムとの積層方法は、そのまま配列して加熱ロールで熱圧着することも可能であるが、高速で安定に加工が可能で、強固な接着力が得られる方法としてラミネート方法を挙げることができる。ラミネートは、例えば、水流絡合不織布の片面にラミネート成分を介在させてフィルムと積層した後、熱オーブン式、熱ロール式、熱板式などの各種の融着法で接着する方法である。コスト、生産性の視点からラミネート成分としてポリエチレンを用いるのが好ましい。
【００３３】
このようにして得られた本発明の積層シートは、目付けが４５〜１４５ｇ／ｍ２の範囲、好ましくは６０〜１２５ｇ／ｍ２の範囲である。また積層シートの保温率は１５％以上、好ましくは２０％以上であることから、 ハウス栽培またはトンネル栽培に用いられる被覆シートとして最適である。
【００３４】
また、本発明の積層シートの厚みは、０.１０〜1.００ｍｍであまり厚すぎると昼間の採光採熱の為の開放作業・夜間の保温の為の被覆作業が軽く行なえなくなる場合があるのであまり好ましくない。水流絡合不織布、フィルムの素材などにより異なるが、０.１０〜１.００ｍｍの範囲、とくに０.２０〜０.７０ｍｍの範囲であることが好ましい。
【００３５】
さらに本発明の積層シートは該シートの幅方向（シートの長さ方向に直交する方向）の剛軟性がＪＩＳ Ｌ１０９６ Ａ法に基づいて測定した場合、９０ｍｍ以下、好ましくは７０ｍｍ以下である。より剛軟性が９０ｍｍを超えるとトンネルやハウスの形状に沿いにくく、被覆シートとトンネやハウスフィルムとの間に外界の冷気が侵入しやすくなり、高い保温性能が得られにくくなる。また、被覆シートが硬く、トンネル栽培、ハウス栽培に於ける昼間の採光採熱の為のシート移動作業が難しくなる。
【００３６】
本発明の積層シートは、農作物に対して使用するシート状のものであればとくに制限はなく用いられる。たとえばハウス栽培、トンネル栽培、育苗用フレーム栽培、促成フレーム栽培などに用いられる被覆材として、作物上に支柱などを介してテント状に張設したものとして使用することができるが、トンネル栽培、ハウス栽培の被覆シートとして好適である。
【００３７】
本発明の積層シートをトンネル栽培、ハウス栽培に使用する際には積層シートのフィルム層を外面とすることにより防風、 防水性を確保し、水流不織布層により優れた保温性を確保することができる。また、本発明の積層シートは柔軟性にも優れており、複雑なトンネル、ハウスの形状に良好に沿うことができる。本発明の被覆シートとトンネルフィルムとの隙間を最小限にすることができ、外界の冷気を侵入させず高い保温性を実現することが可能となった。これによって特に冬季夜間の葉周辺の温度低下を最小限に留めることでき、効率の良い栽培環境を実現できるのである。
【００３８】
また、本発明の積層シートは、防風、防水を担う表面のフィルム層と保温性を主に担う水流絡合層を一体化しているため、トンネル栽培，ハウス栽培等による野菜・果樹の栽培において、積層シート自体が軽量でトンネル、ハウスへの展張作業の負担が少ない。さらに本発明の積層シートは、その優れた柔軟性と滑り性のため、昼間の採光採熱の為の開放作業・夜間の保温の為のトンネル、ハウスなどへの被覆作業が軽くスピーディーに行なえる。また、昼間の採光採熱の時にはトンネルやハウスの脇にコンパクトに畳めるため、採光採熱が効率良く行なえる。このように極めて優れた作業性を発現するものである。
【００３９】
以下、実施例により本発明をさらに具体的に説明するが、本発明はこれら実施例に何ら制限されるものではない。なお、本実施例における各物性値は下記の方法にて評価した
【００４０】
（１）目付（ｇ／ｍ２）
温度２０℃、湿度６５％の標準状態にサンプルを２４時間放置後、幅方向１m×長さ方向１mの試料を採取し、天秤を用いて重量（ｇ）を測定する。得られた重量（ｇ）の小数点以下を四捨五入して目付けとした。
【００４１】
（２）厚さ（ｍｍ）
サンプルより幅方向に１ｍ当り５個のサンプルを採取し、ＪＩＳ Ｌ１９０６に基づいてデイスク径１０ｍｍ、荷重７．８５ｋｐａで測定した。
【００４２】
（３）引張り強さおよび伸度（％）
ＪＩＳ Ｌ１９１３ に準じて測定した。 
【００４３】
（４）透過率（％）
光の透過率測定に用いる光源としては、東芝社製「フォトリフレクターブラッド」１００Ｖ・３００Ｗを使用した。照度計は東京光電（株）社製「Ｌｕｘ−ｍｅｔｅｒ ＡＮＡ−３１５」を使用した。光の透過率測定は、上記照度計を用いてその照度を測定し、次式により透過率を算出した。
透過率（％）＝（積層シート挟持時の照度）／ （ブランク照度）× １００
【００４４】
（５）保温率（％）
ＪＩＳ Ｌ１９０６ Ｂ法（冷却法）に準じて測定した。
【００４５】
（６）剛軟性（ｍｍ）
ＪＩＳ Ｌ１９０６ Ａ法（カンチレバー法）に準じて測定した、
【００４６】
（７）ロール重量（Kｇ）
トンネル栽培に用いられる被覆資材で最も一般的な規格である、幅２m長さ１００mを製品ロールの規格サイズに見立てロール重量を算出した。
ロール重量（Kｇ）＝被覆シート目付（ｇ／ｍ２）×幅２ｍ×長さ１００ｍ
【００４７】
（８）栽培試験
図１に示すように、畑等の土壌ａの土を盛り上げて、上面を平らにした平畝を形成し、その平畝をマルチフィルムｂで被覆し、端部を土中に埋めてマルチフィルムを固定する。マルチフィルムは予め植裁孔が開口されているものを用いても、植栽孔が無いものを用いて後から開口するようにしてもよい。さらに平畝ｃの上方に多本数の枠を略均一間隔で配置し、それを農業用PVCフィルム又は、農業用POフィルム等ｄで覆い、フィルムのバタツキを抑える為にハウスバンドで略均一間隔で固定し、レタス栽培用のトンネルとした。マルチフィルムの植裁孔にレタス苗を定植し、実際にレタスを栽培した。トンネルには、夜間の保温を目的に実施例、比較例に挙げる農業用被覆シートを重ね掛けし、これもハウスバンドで略均一間隔で固定した。このようにして栽培して得たレタスの出来数から良品数と等級を下記式に示す式にて評価した。
実施例、比較例で試験したトンネルから収穫したレタスから次式により良品率を算出した。
良品率（％）＝商品化できたレタスの収穫数（個）／ レタス苗の定植数（個）×100
【００４８】
レタスの等級は、１個あたりの重量が２３０〜３００ｇで直径が１２.４ｃｍ程度のものをＳとし、１個あたりの重量が３００〜３６０ｇで直径が１３.３ｃｍ程度のものをＭとし、１個あたりの重量が３６０〜４３０ｇで直径が１５.０ｃｍ程度のものをＬとし、１個あたりの重量が４３０〜５１０ｇで直径が１５.６ｃｍ程度のものを２Ｌとし、１個あたりの重量が５１０〜６８０ｇで直径が１６.６ｃｍ程度のものを３Ｌと判定した。収穫したレタスでＬ、２Ｌ、３Ｌに該当するものの数から次式によりＬ率を算出した。
Ｌ率（％）＝Ｌ〜3Ｌ等級のレタスの収穫数（個）／ レタス苗の定植数（個）×100
また、撰果基準として、レタスの形状が、腰高、葉柄変形、片巻になっていない正球のみを秀と判定し、次式から秀L率を算出した。
秀Ｌ率（％）＝Ｌ〜3Ｌ等級で且つ秀のレタスの収穫数（個）／ レタス苗の定植数（個）×100
【００４９】
（９）作業性評価試験
レタス栽培農家５名に、実施例，比較例に挙げる農業用被覆シートをトンネルに重ね掛けし、実際にレタスを栽培した。その際の、Ａ運搬性  Ｂ被覆・開放性  Ｃ雨天後の被覆・開放性  Ｄ開放時の折畳み性  Ｅ栽培終了後の保管管理性  をアンケートによって評価した。評価は、１〜5点の評価点を設定し、その評価点は、とても良い：5点，良い：4点，普通：3点，悪い：2点，とても悪い：1点   とした。
【００５０】
（１０）夜間温度測定
トンネル内平畝のおおよそ幅方向の中央で、且つ長手方向の中央の位置にＴ＆Ｄ社製温度計（ＴＲ−51Ａ）を平畝上面から２０cmの高さの位置に設置した（気温１）。また、このトンネルの温度測定位置に近く、トンネル端から５０cm放した位置に、地面から20cmの高さの位置に同タイプの温度計を設置し（気温２）、気温を測定した。
気温２の温度が−７．３度の時の気温１の値を示す。
【００５１】
農業用被覆シートの原料として、以下のものをそれぞれ準備した。
[ポリエステル繊維]：ポリエチレンテレフタレート繊維（帝人社製、「ＴＴ０２Ｔ」）１．７ｄｔｅｘ×５１ｍｍ
[熱融着性繊維]：芯成分がポリエチレンテレフタレートであり、鞘成分がポリエチレンである芯鞘型複合繊維（ダイワボウポリテック社製、「ＮＢＦ（ＳＨ）０１７４」、２．２ｄｔｅｘ×５１ｍｍ）
[ポリエステルフィルム]：ポリエチレンテレフタレートフィルム（東レ社製、「ルミラーＰＸ５２」、目付１６．６ｇ／ｍ２、厚さ１２μｍ）
[接着性樹脂]：ＬＤポリエチレン（ペトロセン）厚さ１５μｍ
【実施例１】
【００５２】
上記したポリエステル繊維を９０重量％、熱融着性繊維を１０重量％混綿し、目付６０ｇ／ｍ２のセミランダムウエブを製造した。次いで、得られたウエブに水流を噴射し、絡合処理を施した。なお、水流絡合処理は、直径０.１０ｍｍの噴射孔がウエブの幅方向に間隔０.６ｍｍ毎に設けられたノズルを用い、水圧６０ｋｇ／ｃｍ2で噴射し交絡させた。
絡合処理後、シリンダー乾燥機にて１３５℃で乾燥を行い、目付６０ｇ／ｍ２の水流絡合不織布を得た。
得られた水流絡合不織布と上記の厚さ１２μｍポリエチレンテレフタレートフィルムとをＴダイから押出し成形した厚さ１５μｍのポリエチレン樹脂フィルムを使用し接着させ積層シートを得た。積層シートの諸物性を表１に示す。
また該積層シートをレタスのトンネル栽培被覆シートとして用いた。作業性、作物の栽培結果などを表２、表３及び表４に示す。該積層シートを被覆シートとして使用した結果、レタスの出来は極めて良好で、作業性も良好なものであった。最も冷え込みが激しかった日の朝方は、外気温−７．３℃に対しトンネル内の気温は−２．５℃と良好な保温性を発揮した。
【実施例２】
【００５３】
上記したポリエステル繊維を９０重量％、熱融着性繊維を１０重量％混綿し、目付３０ｇ／ｍ２のセミランダムウエブを製造した。次いで、得られたウエブに水流を噴射し、絡合処理を施した。なお、水流絡合処理は、直径０．１０ｍｍの噴射孔がウエブの幅方向に間隔０.６ｍｍ毎に設けられたノズルを用い、水圧３０ｋｇ／ｃｍ2で噴射し交絡させた。
絡合処理後、シリンダー乾燥機にて１３５℃で乾燥を行い、目付３０ｇ／ｍ２の水流絡合不織布を得た。その他の条件は実施例1と同じ条件により積層シートを得た。積層シートの諸物性を表１に示す。
また該積層シートをレタスのトンネル栽培被覆シートとして用いた。作業性、作物の材倍結果などを表２、表３及び表４に示す。該積層シートを被覆シートとして使用した結果、レタスの出来は極めて良好で、作業性も良好なものであった。保温効果も十分であった。
【実施例３】
【００５４】
上記したポリエステル繊維を９０重量％、熱融着性繊維を１０重量％混綿し、目付１５ｇ／ｍ２のセミランダムウエブを製造した。次いで、得られたウエブに水流を噴射し、絡合処理を施した。なお、水流絡合処理は、直径０．１０ｍｍの噴射孔がウエブの幅方向に間隔０.６ｍｍ毎に設けられたノズルを用い、水圧１５ｋｇ／ｃｍ2で噴射し交絡させた。
絡合処理後、シリンダー乾燥機にて１３５℃で乾燥を行い、目付１５ｇ／ｍ２の水流絡合不織布を得た。その他の条件は実施例1と同じ条件により積層シートを得た。積層シートの諸物性を表１に示す。
また該積層シートをレタスのトンネル栽培被覆シートとして用いた。作業性、作物の栽培結果などを表２、表３及び表４に示す。該積層シートを被覆シートとして使用した結果、レタスの出来は極めて良好で、作業性も良好なものであった。保温効果も十分であった。
【実施例４】
【００５５】
上記したポリエステル繊維を９０重量％、熱融着性繊維を１０重量％混綿し、目付１００ｇ／ｍ２のセミランダムウエブを製造した。次いで、得られたウエブに水流を噴射し、絡合処理を施した。なお、水流絡合処理は、直径０．１０ｍｍの噴射孔がウエブの幅方向に間隔０.６ｍｍ毎に設けられたノズルを用い、水圧８０ｋｇ／ｃｍ2で噴射し交絡させた。
絡合処理後、シリンダー乾燥機にて１３５℃で乾燥を行い、目付１００ｇ／ｍ２の水流絡合不織布を得た。その他の条件は実施例1と同じ条件により積層シートを得た。積層シートの諸物性を表１に示す。
また該積層シートをレタスのトンネル栽培被覆シートとして用いた。作業性、作物の栽培結果などを表２、表３及び表４に示す。該積層シートを被覆シートとして使用した結果、レタスの出来は極めて良好で、作業性も良好なものであった。保温効果も十分であった。
【実施例５】
【００５６】
上記したポリエステル繊維１００重量％で、目付６０ｇ／ｍ２のセミランダムウエブを製造した。次いで、得られたウエブに水流を噴射し、絡合処理を施した。なお、水流絡合処理は、直径０.１０ｍｍの噴射孔がウエブの幅方向に間隔０.６ｍｍ毎に設けられたノズルを用い、水圧６０ｋｇ／ｃｍ2で噴射し交絡させた。
絡合処理後、シリンダー乾燥機にて１３５℃で乾燥を行い、目付６０ｇ／ｍ２の水流絡合不織布を得た。その他の条件は実施例1と同じ条件により積層シートを得た。積層シートの諸物性を表１に示す。
また該積層シートをレタスのトンネル栽培被覆シートとして用いた。作業性、作物の栽培結果などを表２、表３及び表４に示す。該積層シートを被覆シートとして使用した結果、レタスの出来は極めて良好で、作業性も良好なものであった。保温効果も十分であった。
【実施例６】
【００５７】
上記したポリエステル繊維を７０重量％、熱融着性繊維を３０重量％混綿し、目付６０ｇ／ｍ２のセミランダムウエブを製造した。次いで、得られたウエブに水流を噴射し、絡合処理を施した。なお、水流絡合処理は、直径０.１０ｍｍの噴射孔がウエブの幅方向に間隔０.６ｍｍ毎に設けられたノズルを用い、水圧６０ｋｇ／ｃｍ2で噴射し交絡させた。
絡合処理後、シリンダー乾燥機にて１３５℃で乾燥を行い、目付６０ｇ／ｍ２の水流絡合不織布を得た。その他の条件は実施例1と同じ条件により積層シートを得た。積層シートの諸物性を表１に示す。
また該積層シートをレタスのトンネル栽培被覆シートとして用いた。作業性、作物の栽培結果などを表２、表３及び表４に示す。該積層シートを被覆シートとして使用した結果、レタスの出来は極めて良好で、作業性も良好なものであった。保温効果も十分であった。
【実施例７】
【００５８】
上記したポリエステル繊維を９０重量％、熱融着性繊維を1０重量％混綿し、目付６０ｇ／ｍ２のパラレルウエブを製造した。次いで、得られたウエブに水流を噴射し、絡合処理を施した。なお、水流絡合処理は、直径０.１０ｍｍの噴射孔がウエブの幅方向に間隔０.６ｍｍ毎に設けられたノズルを用い、水圧６０ｋｇ／ｃｍ2で噴射し交絡させた。
絡合処理後、シリンダー乾燥機にて１３５℃で乾燥を行い、目付６０ｇ／ｍ２の水流絡合不織布を得た。その他の条件は実施例1と同じ条件により積層シートを得た。積層シートの諸物性を表１に示す。
また該積層シートをレタスのトンネル栽培被覆シートとして用いた。作業性、作物の栽培結果などを表２、表３及び表４に示す。該積層シートを被覆シートとして使用した結果、レタスの出来は極めて良好で、作業性も良好なものであった。保温効果も十分であった。
【００５９】
比較例１
上記したポリエステル繊維を９０重量％、熱融着性繊維を１０重量％混綿し、目付１２０ｇ／ｍ２のセミランダムウエブを製造した。次いで、得られたウエブに水流を噴射し、絡合処理を施した。なお、水流絡合処理は、直径０．１０ｍｍの噴射孔がウエブの幅方向に間隔０.６ｍｍ毎に設けられたノズルを用い、水圧８０ｋｇ／ｃｍ2で噴射し交絡させた。
絡合処理後、シリンダー乾燥機にて１３５℃で乾燥を行い、目付１２０ｇ／ｍ２の水流絡合不織布を得た。その他の条件は実施例1と同じ条件により積層シートを得た。積層シートの諸物性を表１に示す。
また該積層シートをレタスのトンネル栽培被覆シートとして用いた。作業性、作物の栽培結果などを表２、表３及び表４に示す。該積層シートを被覆シートとして使用した結果、レタスの出来は極めて良好であったが、該被覆シートの重量が重く運搬作業が困難であった。また、開放時の折畳み作業においても嵩高く扱いにくかったという意見が多かった。
【００６０】
比較例２
上記したポリエステル繊維を９０重量％、熱融着性繊維を１０重量％混綿し、目付６０ｇ／ｍ２のセミランダムウエブを製造した。次いで、得られたウエブに水流を噴射し、絡合処理を施した。なお、水流絡合処理は、直径０.１０ｍｍの噴射孔がウエブの幅方向に間隔０.６ｍｍ毎に設けられたノズルを用い、水圧６０ｋｇ／ｃｍ2で噴射し交絡させた。
絡合処理後、シリンダー乾燥機にて１３０℃で乾燥を行い、目付６０ｇ／ｍ２の水流絡合不織布を得た。そして実施例1にあるフィルムとの積層は行なわなかった。水流絡合不織布の諸物性を表１に示す。
また該不織布をレタスのトンネル栽培被覆シートとして用いた。作業性、作物の栽培結果などを表２、表３及び表４に示す。該不織布を被覆シートとして使用した結果、レタスの出来は悪かった。また雨天後、該被覆シートが濡れて重くなり、被覆・開放作業はとても困難であった。トンネル内の気温は−３．８℃と保温性も不十分であった。
【００６１】
比較例３
旭化成せんい社製ポリエチレンテレフタレートスパンボンド不織布『マリエース』をレタスのトンネル栽培被覆として用いた結果、レタスの出来は悪かった。また該不織布からなる被覆シートは実施例1〜4の被覆シートに比べて硬く、被覆・開放作業は困難であった。さらに雨天後は、該被覆シートが濡れて重くなり、被覆・開放作業はより困難であった。そしてさらに、開放時の折畳み性が悪く、折畳みを行なった側のレタスは日照不足により生育が悪かった。また、トンネルへの沿いが悪く、トンネル内気温は−３．８℃と保温性は不十分であった。
【００６２】
比較例４
旭化成せんい社製ポリエチレンテレフタレートスパンボンド不織布『マリエース』を用い、これでトンネルを覆い、さらに、上から農業用ポリ塩化ビニルフィルムでトンネルを覆い、これを農業用被覆シートとして用いた。
該被覆シートを使用した結果、レタスの出来は悪かった。被覆・開放作業は2枚重ねであることからとても困難であった。さらに、開放時の折畳み性が悪く、折畳みを行なった側のレタスは日照不足により生育が悪かった。また、トンネルへの沿いが悪く、トンネル内気温は−３．８℃と保温性は不十分であった。
【００６３】
比較例５
旭化成せんい社製ポリエチレンテレフタレートスパンボンド不織布『マリエース』に、上記の厚さ１２μｍのポリエチレンテレフタレートフィルムを厚さ１５μｍのポリエチレンフィルムを接着層として貼り合わせて積層シートを得た。積層シートの諸物性を表１に示す。
また該積層シートをレタスのトンネル栽培被覆シートとして用いたが、レタスの出来は悪かった。また該被覆シートはとても硬く、被覆・開放作業は困難であった。さらに、開放時の折畳み性が悪く、折畳みを行なった側のレタスは生育が悪かった。また、トンネルへの沿いが悪く、トンネル内気温は−３.９℃と保温性は不十分であった。
【００６４】
比較例６
デュポン社製ポリエチレンフラッシュスパン不織布『タイベック』をレタスのトンネル栽培被覆として用いた結果、レタスの出来は悪かった。また該被覆シートはとても硬く、被覆・開放作業は困難であった。そして、開放時の折畳み性が悪く、折畳みを行なった側のレタスは生育が悪かった。また、トンネルへの沿いが悪く、トンネル内気温は−４.１℃と保温性は不十分であった。
【００６５】
【表１】
2008167711.tif 000003
【００６６】
【表２】
2008167711.tif 000004
【００６７】
【表３】
2008167711.tif 000005
【００６８】
【表４】
2008167711.tif 000006
【図面の簡単な説明】
【００６９】
【図１】本発明の栽培試験の説明図
【図２】トンネル栽培を示す斜視図
【図３】トンネル栽培における被覆シートの開放作業説明図
【図４】トンネル栽培における被覆シートの被覆作業説明図
【符号の説明】
【００７０】
ａ：土壌
ｂ：マルチフィルム
ｃ：平畝
ｄ：農業用フィルム
ｅ：農業用被覆シート
【図１】
2008167711.tif 000007
【図２】
2008167711.tif 000008
【図３】
2008167711.tif 000009
【図４】
2008167711.tif 000010